(57)【要約】【課題】被粉砕原料を液体窒素などの液化不活性ガス中に懸濁させ、これを超低温下で媒体粉砕法によって粉砕処理し、サブミクロンサイズ乃至ナノサイズに微粉砕された微粉末を自動的に製造することができる、微粉末の製造装置を提供する。【解決手段】微粉末の製造装置１は、粉砕処理される懸濁液を収容し、被粉砕原料を媒体粉砕法で粉砕処理する、縦型ビーズミル２と、被粉砕原料が縦型ビーズミル２によって液化不活性ガス中で粉砕処理されるように、液化不活性ガスの液面の高さを所望の範囲に維持する、液面制御装置３と、縦型ビーズミル２又は液面制御装置３で気化した液化不活性ガスを、縦型ビーズミル２や液面制御装置３から流出させる、減圧・排気装置４と、縦型ビーズミル２によって粉砕処理された懸濁液を縦型ビーズミル２から取り出す、回収装置５を有する。【選択図】図１
2014144410.tif 000002
【特許請求の範囲】
【請求項１】
液化不活性ガスと被粉砕原料を含む懸濁液を、超低温下で、媒体粉砕法によって粉砕処理し、前記被粉砕原料の微粉末を生成する、微粉末の製造装置において、前記製造装置は、前記懸濁液を収容し、かつ、前記被粉砕原料を前記媒体粉砕法で粉砕処理する、粉砕装置と、前記被粉砕原料が前記粉砕装置によって前記液化不活性ガス中で粉砕処理されるように、前記液化不活性ガスの液面の高さを所望の範囲に維持する、液面制御装置と、前記粉砕装置又は前記液面制御装置で気化した前記液化不活性ガスを、前記粉砕装置及び／又は前記液面制御装置から流出させる、減圧・排気装置と、前記粉砕装置によって粉砕処理された前記懸濁液を前記粉砕装置から取り出す、回収装置とを有することを特徴とする、微粉末の製造装置。
【請求項２】
請求項１に記載した前記製造装置において、前記粉砕装置を縦型ビーズミルで構成し、前記縦型ビーズミルの粉砕容器の天井部に前記縦型ビーズミルの回転軸を貫通させ、前記縦型ビーズミルの粉砕媒体であるビーズが、前記粉砕容器内で撹拌されて、前記天井部に沿って前記天井部の周縁部から前記回転軸に向かって移動するように、前記縦型ビーズミルの撹拌部材である複数のディスクを前記粉砕容器の内部に配置したことを特徴とする、前記製造装置。
【請求項３】
請求項２に記載した前記製造装置において、前記粉砕容器に中空部材を配置し、前記中空部材によって前記粉砕容器の前記天井部の上部にサービス室を画成し、液化不活性ガスが前記粉砕容器と前記サービス室の間を流動するように、前記天井部に貫通孔を形成し、前記液面制御装置は、前記サービス室内の液化不活性ガスの液面高さが、予め定められた制御範囲内にあるか否かを検知する、上限レベルセンサ及び下限レベルセンサと、液化不活性ガスの供給源と、前記サービス室に開口した液化不活性ガス供給口と、前記液化不活性ガスの供給源から前記液化不活性ガス供給口に液化不活性ガスを圧送するポンプと、前記サービス室内の液化不活性ガスの液面高さが前記制御範囲よりも低位になると、前記ポンプを作動させて前記サービス室に液化不活性ガスを供給し、かつ、前記サービス室内の液化不活性ガスの液面高さが前記制御範囲よりも高位になると、前記ポンプを停止させて前記サービス室に液化不活性ガスを供給するのを停止する、液化不活性ガス自動供給装置とを有することを特徴とする、前記製造装置。
【請求項４】
請求項３に記載した前記製造装置において、前記中空部材に、前記中空部材の前記サービス室に連通し、かつ、被粉砕原料と前記ビーズを投入するための試料・ビーズ投入口を設け、前記粉砕容器の前記天井部に、前記試料・ビーズ投入口から投入された前記被粉砕原料と前記ビーズを、前記サービス室から前記粉砕容器に導入することができる貫通孔を形成したことを特徴とする、前記製造装置。
【請求項５】
請求項３又は４に記載した前記製造装置において、前記中空部材にシール・ブロックを取り付け、前記シール・ブロックに前記サービス室に連通する回転軸貫通孔を形成し、前記粉砕容器の前記天井部を貫通した前記回転軸は、前記中空部材の前記サービス室と前記回転軸貫通孔を貫通して、前記シール・ブロックの外部に延在し、前記粉砕容器と前記サービス室で気化した液化不活性ガスが前記回転軸貫通孔から外部に流出しないように、前記回転軸の周面と前記シール・ブロックの間に軸封部材を介装し、前記減圧・排気装置は、前記軸封部材よりも前記サービス室側で前記回転軸と前記サービス室の間に介装され、かつ、前記サービス室に連通する流体通路を有する、ラビリンスシールと、前記サービス室の上部に連結されたリリーフ・バルブと、前記ラビリンスシールの流体通路を気引きするリング・ブロワとを有することを特徴とする、前記製造装置。
【請求項６】
請求項２に記載した前記製造装置において、前記回収装置は、前記粉砕容器の底面に開口部を有する回収通路と、前記粉砕容器から前記回収通路に流入する懸濁液から前記ビーズを分離するビーズ分離器と、前記回収通路を開閉する弁装置とを有することを特徴とする、前記製造装置。
【請求項７】
請求項１に記載した前記製造装置において、前記液化不活性ガスが、液体窒素、液体ヘリウム、液体ネオン、液体アルゴン、液体クリプトン、又は、液体キセノンであることを特徴とする、前記製造装置。
【請求項８】
請求項２に記載した前記製造装置において、粉砕媒体としてのビーズが、ジルコニア、メノウ、石英、チタニア、タングステンカーバイト、窒化ケイ素、アルミナ、ステンレス鋼、ソーダガラス、低ソーダガラス、ソーダレスガラス、高比重ガラス、又は、ドライアイス（二酸化炭素、亜酸化窒素）のビーズであることを特徴とする、前記製造装置。
【発明の詳細な説明】
【技術分野】
【０００１】
本発明は、被粉砕原料を液体窒素などの液化不活性ガス中に懸濁させ、これを超低温下で媒体粉砕法によって粉砕処理し、サブミクロンサイズ乃至ナノサイズに微粉砕された微粉末を製造することができる、微粉末の製造装置に関するものである。
【０００２】
本発明は、また、二種以上の被粉砕原料を液化不活性ガス中で媒体粉砕法によって粉砕処理し、及び／又は、分散処理し、均一に混合された二種以上の被粉砕原料からなる微粉末を製造することができる、微粉末の製造装置に関するものである。
【背景技術】
【０００３】
従来、微粉末の製造装置として、ジェットミルやハンマーミルに代表される乾式粉砕装置や、ボールミル、サンドミル、ビーズミルなどの湿式媒体粉砕装置が使用されている。一般に、湿式媒体粉砕装置は、乾式粉砕装置と比較して、被粉砕原料をより微細化することが可能であると言われている。特開平５−２２０３７３号公報は、複合セラミックス部材使用の湿式分散機を開示する。また、特開２０１２−４５４５６号公報は、湿式媒体撹拌粉砕分散機を開示する。
【０００４】
湿式媒体粉砕装置として汎用されているビーズミルは、水や有機溶剤からなる溶媒と粉末の被粉砕原料をプレミキサーで撹拌して懸濁液（スラリー）を生成し、この懸濁液を、数十ミクロンから数ミリメートル程度の直径を有する球体で構成された多数のビーズ（固体粉砕媒体）と共に粉砕容器内で撹拌し、このスラリー中を運動する多数のビーズの衝突等によって、被粉砕原料を粉砕し、凝集した二次粒子を分散させて、被粉砕原料の微細化された粒子を含む液体を回収する装置である。粉砕用又は分散用のビーズとして、化学的に安定し硬度が高いジルコニア等で作られたセラミックスビーズや、金属コンタミネーションの発生が少ないウレタンやナイロン等で作られた樹脂ビーズや、ステンレス鋼等で作られた金属ビーズ等が使用されている。
【０００５】
ビーズミルによって生成された被粉砕原料の微粉末は、ビーズミルの粉砕容器に貯留された懸濁液中に、粉砕用又は分散用のビーズと混在する。通常は、懸濁液から、先ず、ビーズを分離し、次いで、微粉末を分離する。懸濁液から分離された微粉末はスラリー状であるため、乾燥工程を経て、乾燥粉末にする必要がある。乾燥工程で加熱された粉体が再凝集する場合には、再度、粉砕又は分散処理を施す必要がある。また、同一の湿式媒体粉砕機を使用して他の被粉砕原料を微粉化するには、粉砕容器から懸濁液とビーズを取り出し、粉砕容器の洗浄を行うと共に、必要に応じて、湿式媒体粉砕機の洗浄運転や取り出されたビーズの洗浄等を行う。特開２００７−２６８４０３号公報は、ビーズミルのメンテナンスを容易化するため、粉砕機内に残留するスラリーをできる限り少なくすると共に、残留スラリーと微小ビーズを短時間で完全にかつ容易に取り出すことができるビーズミルを開示する。
【０００６】
ビーズミルの固体粉砕媒体であるビーズは、被粉砕原料の粉砕中に粉砕容器の内壁や粉砕円盤や回転軸に衝突し、摩擦熱を発生する。同時に、ビーズと被粉砕原料の間の衝突や摩擦によっても、また、ビーズ同士の衝突や摩擦によっても、摩擦熱が発生し、懸濁液の温度が上昇する。したがって、熱に弱い被粉砕原料を微粉化するときには、粉砕容器の冷却装置が必要である。また、水分解性がある被粉砕原料を微粉化するときには、水以外の媒体を使用する必要がある。湿式粉砕で回収物を乾燥粉で得たい場合に、媒体として有機溶剤を使用するときには、スラリーの乾燥装置が必要であると共に、有機溶剤の回収装置が必要である。
【０００７】
特開２００３−１１２９号公報は、小規模な機械で効率よく粉砕した乾燥微粉末を得ることの出来る方法として、液化不活性ガス内に被粉砕物を分散させた懸濁液を媒体撹拌ミルで粉砕し、その後、液化不活性ガスを気化させて乾燥粉末を得ることを特徴とする、微粉末の製造方法を提案する。また、国際公開第WO 2011/059074号公報は、液化不活性ガスを分散媒体として被粉砕原料の懸濁液を生成し、この懸濁液を粉砕機によって粉砕用又は分散用ビーズと共に撹拌することにより、被粉砕原料を微粉化するに際し、ビーズの粒径が特定範囲にあるビーズの使用や、粉砕用又は分散用ビーズの全部又は一部に代えて粒状ドライアイスの使用などを提案する。
【先行技術文献】
【特許文献】
【０００８】
【特許文献１】特開平５−２２０３７３号公報
【特許文献２】特開２０１２−４５４５６号公報
【特許文献３】特開２００７−２６８４０３号公報
【特許文献４】特開２００３−１１２９号公報
【特許文献５】国際公開番号WO 2011/059074公報
【発明の概要】
【発明が解決しようとする課題】
【０００９】
本発明の目的は、被粉砕原料を液体窒素などの液化不活性ガス中に懸濁させ、これを超低温下で媒体粉砕法によって粉砕処理し、サブミクロンサイズ乃至ナノサイズに微粉砕された微粉末を自動的に製造することができる、微粉末の製造装置を提供することにある。
【００１０】
本発明の他の目的は、二種以上の被粉砕原料を液化不活性ガス中で媒体粉砕法によって粉砕処理し、及び／又は、分散処理し、均一に混合された二種以上の被粉砕原料からなる微粉末を自動的に製造することができる、微粉末の製造装置を提供することにある。
【課題を解決するための手段】
【００１１】
本発明は、液化不活性ガスと被粉砕原料を含む懸濁液を、超低温下で、媒体粉砕法によって粉砕処理し、前記被粉砕原料の微粉末を生成する、微粉末の製造装置において、前記製造装置は、前記懸濁液を収容し、かつ、前記被粉砕原料を前記媒体粉砕法で粉砕処理する、粉砕装置と、前記被粉砕原料が前記粉砕装置によって前記液化不活性ガス中で粉砕処理されるように、前記液化不活性ガスの液面の高さを所望の範囲に維持する、液面制御装置と、前記粉砕装置又は前記液面制御装置で気化した前記液化不活性ガスを、前記粉砕装置及び／又は前記液面制御装置から流出させる、減圧・排気装置と、前記粉砕装置によって粉砕処理された前記懸濁液を前記粉砕装置から取り出す、回収装置とを有することを特徴とする。
【００１２】
本発明の微粉末の製造装置は、前記粉砕装置を縦型ビーズミルで構成することができる。すなわち、前記縦型ビーズミルの粉砕容器の天井部に前記縦型ビーズミルの回転軸を貫通させ、前記縦型ビーズミルの粉砕媒体であるビーズが、前記粉砕容器内で撹拌されて、前記天井部に沿って前記天井部の周縁部から前記回転軸に向かって移動するように、前記縦型ビーズミルの撹拌部材である複数のディスクを前記粉砕容器の内部に配置する。
【００１３】
本発明の微粉末の製造装置は、また、前記粉砕容器に中空部材を配置し、前記中空部材によって前記粉砕容器の前記天井部の上部にサービス室を画成し、液化不活性ガスが前記粉砕容器と前記サービス室の間を流動するように、前記天井部に貫通孔を形成することができる。このとき、前記液面制御装置は、前記サービス室内の液化不活性ガスの液面高さが、予め定められた制御範囲内にあるか否かを検知する、上限レベルセンサ及び下限レベルセンサと、液化不活性ガスの供給源と、前記サービス室に開口した液化不活性ガス供給口と、前記液化不活性ガスの供給源から前記液化不活性ガス供給口に液化不活性ガスを圧送するポンプと、前記サービス室内の液化不活性ガスの液面高さが前記制御範囲よりも低位になると、前記ポンプを作動させて前記サービス室に液化不活性ガスを供給し、かつ、前記サービス室内の液化不活性ガスの液面高さが前記制御範囲よりも高位になると、前記ポンプを停止させて前記サービス室に液化不活性ガスを供給するのを停止する、液化不活性ガス自動供給装置とを有することができる。
【００１４】
本発明の微粉末の製造装置は、また、前記中空部材に、前記中空部材の前記サービス室に連通し、かつ、被粉砕原料と前記ビーズを投入するための試料・ビーズ投入口を設け、前記粉砕容器の前記天井部に、前記試料・ビーズ投入口から投入された前記被粉砕原料と前記ビーズを、前記サービス室から前記粉砕容器に導入することができるように、貫通孔を形成することができる。
【００１５】
本発明の微粉末の製造装置は、更に、前記中空部材にシール・ブロックを取り付け、前記シール・ブロックに前記サービス室に連通する回転軸貫通孔を形成し、前記粉砕容器の前記天井部を貫通した前記回転軸は、前記中空部材の前記サービス室と前記回転軸貫通孔を貫通して、前記シール・ブロックの外部に延在させることができる。このとき、前記粉砕容器と前記サービス室で気化した液化不活性ガスが前記回転軸貫通孔から外部に流出しないように、前記回転軸の周面と前記シール・ブロックの間に軸封部材を介装することができる。このような構成を有する本発明の微粉末の製造装置において、前記減圧・排気装置は、前記軸封部材よりも前記サービス室側で前記回転軸と前記サービス室の間に介装され、かつ、前記サービス室に連通する流体通路を有する、ラビリンスシールと、前記サービス室の上部に連結されたリリーフ・バルブと、前記ラビリンスシールの流体通路を気引きするリング・ブロワとを有することができる。
【００１６】
本発明の微粉末の製造装置は、更に、前記回収装置は、前記粉砕容器の底面に開口部を有する回収通路と、前記粉砕容器から前記回収通路に流入する懸濁液から前記ビーズを分離するビーズ分離器と、前記回収通路を開閉する弁装置とを有することができる。
【００１７】
本発明の微粉末の製造装置では、前記液化不活性ガスとして、液体窒素、液体ヘリウム、液体ネオン、液体アルゴン、液体クリプトン、又は、液体キセノン等を使用することができる。
【００１８】
また、本発明の微粉末の製造装置では、粉砕媒体として、ジルコニア、メノウ、石英、チタニア、タングステンカーバイト、窒化ケイ素、アルミナ、ステンレス鋼、ソーダガラス、低ソーダガラス、ソーダレスガラス、高比重ガラス、又は、ドライアイス（二酸化炭素、亜酸化窒素）のビーズを使用することができる。
【発明の効果】
【００１９】
液体窒素等の液化不活性ガス中で被粉砕原料を粉砕処理するとき、液体窒素等は次第に気化して、その容積が減少するため、適宜、粉砕容器中に補充する必要がある。本発明の微粉末の製造装置によれば、被粉砕原料の粉砕処理中、液面制御装置が液化不活性ガスを自動的に補充するから、一旦、被粉砕原料等を仕込んでしまえば、長時間にわたる粉砕処理の場合にもその完了まで作業者の手を煩わせることはない。よって、均一の品質の粉砕物を量産することができる。なお、この明細書で使用される粉砕処理という用語には、固体粒子にエネルギーを投入し、粒子の寸法を減少させて新しい面を生成する「粉砕」のみならず、凝集粒子に機械的エネルギーを投入し、粒子の結びつきを解す「解砕」や、固体粒子が微細化して他の物質中に広がる「分散」が含まれる。
【００２０】
また、本発明の微粉末の製造装置は、粉砕装置や液面制御装置で気化した液体窒素等を、粉砕装置や液面制御装置から流出させる、減圧・排気装置を備えるから、窒息や閉塞による破裂を未然に防止することができる。なお、粉砕容器とサービス室で気化した液化不活性ガスがシール・ブロックの回転軸貫通孔から外部に流出しないように、粉砕装置の回転軸の周面とシール・ブロックの間に軸封部材を介装し、更に、この軸封部材よりもサービス室側の回転軸とサービス室の間にラビリンスシールを介装した場合に、空気中の水分が混入してラビリンスシールが氷結したときには、サービス室の上部に連結されたリリーフ・バルブが開放して、閉塞による破裂を回避することができる。
【００２１】
また、粉砕処理中は、粉砕装置の粉砕容器には液体窒素等が充満し、ラビリンスシールの流体通路を気引きしていることを除けば、液体窒素等の液面を制御するサービス室を含めて、閉回路が構成されている。よって、粉砕容器やサービス室に水分が混入して氷結を生じる可能性を減じることができる。必要な場合には、粉砕装置及びその周辺の機器を密封容器に収納し、この密封容器の内部に窒素ガス等を充填し、空気中の水分の混入を防止することができる。
【００２２】
粉砕処理が完了すると、粉砕後の懸濁液を回収装置によって取り出すことができる。粉砕処理にジルコニアビーズ等の粉砕媒体を使用した場合には、その懸濁液中のビーズはセパレータで分離されるから、液体窒素等の溶媒と粉砕処理された被粉砕原料との懸濁液のみを取り出すことができる。液体窒素等の溶媒は、空気中で気化するから、特別な乾燥工程を経ることなく、粉砕処理後の微粉末を粉体で得ることができる。このとき、ジルコニアビーズ等に付着した被粉砕原料の微粉末は、粉砕容器の内部を液体窒素等の溶媒でフラッシングすることにより、回収することができる。粉砕処理にドライアイスビーズを使用した場合には、粉砕処理によって微小化したドライアイスビーズが懸濁液と共に回収される場合もあるが、ドライアイスビーズは常温で昇華するから、この場合も特別な乾燥工程を要しない。
【００２３】
なお、本発明の微粉末の製造装置は、液体窒素等の液化不活性ガス中で被粉砕原料の低温粉砕処理を行うから、粉砕容器は液化不活性ガスによって冷却され、粉砕容器の冷却は不要である。粉砕容器に冷却水通路を形成する必要はない。
【００２４】
本発明の微粉末の製造装置のその他の特徴は、図面を参照して行う、以下の説明から明らかになる。
【図面の簡単な説明】
【００２５】
【図１】図１は、本発明の微粉末の製造装置の構成の概略を示す模式図である。（実施例１）
【図２】図２は、図１の製造装置に組み込まれた粉砕装置の縦断面図である。
【図３】図３は、図１の製造装置に組み込まれた液面制御装置の上限レベルセンサと下限レベルセンサを示し、図３（Ａ）は、上限レベルセンサの取り付け状態を示す断面図であり、図３（Ｂ）は、下限レベルセンサの取り付け状態を示す断面図である。
【図４】図４は、図１の製造装置に組み込まれた中空部材の平面図である。
【図５】図５は、図４の中空部材と、この中空部材に取り付けられたシール・ブロックの平面図である。
【発明を実施するための形態】
【００２６】
液化不活性ガスとして液体窒素を使用し、粉砕装置として縦型ビーズミルを組み込んだ微粉末の製造装置について説明する。
【実施例１】
【００２７】
図１に示すように、本発明の微粉末の製造装置１は、粉砕処理される懸濁液を収容し、被粉砕原料を媒体粉砕法で粉砕処理する、縦型ビーズミル２と、被粉砕原料が縦型ビーズミル２によって液化不活性ガス中で粉砕処理されるように、液化不活性ガスの液面の高さを所望の範囲に維持する、液面制御装置３と、縦型ビーズミル２又は液面制御装置３で気化した液化不活性ガスを、縦型ビーズミル２や液面制御装置３から流出させる、減圧・排気装置４と、縦型ビーズミル２によって粉砕処理された懸濁液を縦型ビーズミル２から取り出す、回収装置５を有する。
【００２８】
図１中、参照番号６は縦型ビーズミル２の粉砕容器であり、７は回転軸、８は撹拌ディスク、９は粉砕容器６の天井部である。縦型ビーズミル２の回転軸７は、粉砕容器６の天井部９を貫通して、その外部に延在し、図示しない電動モータによって、所望の回転数で駆動される。撹拌ディスク８はピン付きディスクであることができる。撹拌ディスク８は、縦型ビーズミル２の粉砕媒体であるビーズ（図示せず。）が、粉砕容器６内で撹拌されて、天井部９に沿って天井部９の周縁部から回転軸７に向かって矢印Ｚの方向に移動するように、粉砕容器６の内部に配置される。
【００２９】
図１に示すように、粉砕容器６の天井部９の上部にサービス室１０が画成される。ここで、液化不活性ガスが粉砕容器６とサービス室１０の間を流動するように、天井部９には貫通孔が形成されている。液面制御装置３は、サービス室１０内の液体窒素の液面高さＴが、予め定められた制御範囲Ｙ内にあるか否かを検知する、上限レベルセンサ１１及び下限レベルセンサ１２と、液体窒素の供給源であるＬＮ２容器１３と、サービス室１０に開口した液体窒素供給口１４と、ＬＮ２容器１３から液体窒素供給口１４に液体窒素を圧送するポンプ１５と、サービス室１０内の液体窒素の液面高さＴが制御範囲Ｙよりも低位になると、ポンプ１５を作動させてサービス室１０液体窒素を供給し、サービス室１０内の液体窒素の液面高さＴが制御範囲Ｙよりも高位になると、ポンプ１５を停止させてサービス室１０に液体窒素を供給するのを停止する、液体窒素自動供給装置１６を有する。図１中、参照番号１７は、液面制御装置３が動作不良を起こし、サービス室１０内の液面高さＴが上昇したとき、サービス室１０から液体窒素を排出させるオーバーフロー系路を示す。液体窒素自動供給装置１６は、株式会社エムアールテクノロジーのＳＸＤII型を使用することができる。なお、図１中、参照番号１４ａは、ＬＮ２容器１３と液体窒素供給口１４を連結する系路に介装された気液分離器を示す。
【００３０】
図１に示すように、サービス室１０の上部にシール・ブロック１８を配置し、シール・ブロック１８にサービス室１０に連通する回転軸貫通孔１９を形成する。粉砕容器６の天井部９を貫通した回転軸７は、サービス室１０と回転軸貫通孔１９を貫通して、シール・ブロック１８の外部に延在する。粉砕容器６とサービス室１０で気化した液体窒素が回転軸貫通孔１９から外部に流出しないように、回転軸７の周面とシール・ブロック１８の間には、軸封部材２０が介装されている。ここで、減圧・排気装置４は、軸封部材２０よりもサービス室１０側で、回転軸貫通孔１９から気引きするリング・ブロワ２１と、サービス室１０の上部に連結されたリリーフ・バルブ２２を有する。これにより、図１中、参照番号Ｌ、Ｍ、Ｎは、粉砕部、液体窒素液面制御部、減圧・排気部をそれぞれ示す。
【００３１】
そして、図１を参照すると、回収装置５は回収通路を開閉する弁装置２３を有する。
【００３２】
図２は、図１の粉砕部Ｌ、液体窒素液面制御部Ｍ、減圧・排気部Ｎを構成する各部装置のより詳細な構造を表す断面図である。
粉砕部Ｌを構成する縦型ビーズミル２は円筒状の粉砕容器６を有し、粉砕容器６は、図２に示すように、接液部を成すジルコニア製の内筒６ａと、ステンレス製の外筒６ｂと、合成樹脂製の中間層６ｃから成る。粉砕容器６の天井部９は、粉砕容器６の内部に向かって突出したテーパコーン部９ａと、テーパコーン部９ａの先端に形成された貫通孔９ｂを有する、ジルコニア製の天井部材９０によって構成される。天井部材９０と粉砕容器６の間には、パッキン９１が介装される。パッキン９１は、バルカロン７０２０（使用温度範囲は−２００℃から＋２００℃まで）を使用した。
【００３３】
粉砕容器６の底面部は、ジルコニア製の底板部材６０で構成され、底板部材６０の中央部には開口６１が形成されている。開口６１には、回収装置５の回収通路５ａが連結され、粉砕容器６から回収通路５ａに流入する懸濁液からビーズを分離するビーズ分離器５ｂが配されている。弁装置２３は、回収通路５ａを開閉する。弁装置２３は凍結し難い材料で構成され、例えば、真鍮製弁装置である。底板部材６０と粉砕容器６の間には、パッキン６２に介装される。パッキン６２は、バルカロン７０２０（使用温度範囲は−２００℃から＋２００℃まで）を使用した。
【００３４】
回転軸７はＳＵＳ３０４で構成され、回転軸７にはジルコニア製のピン付きディスク８が４枚固定されている。ディスク８の下面にはピン８ａが突設され、また、ディスク８には貫通孔８ｂが形成されている。これらのディスク８は、回転軸７の軸線方向に間隔を空けて配置され、縦型ビーズミル２の粉砕媒体であるビーズ（図示せず。）が、粉砕容器６内で撹拌されて、天井部９に沿って天井部９の周縁部から回転軸７に向かって矢印Ｚの方向に移動するように（図１参照）、粉砕容器６の内部に配置される。
【００３５】
図２の液体窒素液面制御部Ｍは、サービス室１０を有するが、このサービス室１０はジルコニア製の中空部材１００によって、ジルコニア製の天井部材９０の上に形成される。サービス室１０と粉砕容器６の内部とは、天井部材９０の貫通孔９bを介して、連通している。中空部材１００には、サービス室１０に連通し、サービス室１０に被粉砕原料とビーズを投入するための試料・ビーズ投入口１０１が設けられている。試料・ビーズ投入口１０１には、蓋体１０２が着脱可能に装着され、被粉砕原料と粉砕材としてビーズは、蓋体１０２を外して試料・ビーズ投入口１０１からサービス室１０に投入される。被粉砕原料とビーズの投入が済むと、試料・ビーズ投入口１０１は蓋体１０２によって気密に密封される。前記試料・ビーズ投入口１０１０から投入された被粉砕原料とビーズは、天井部材９０のテーパコーン部９ａに落下し、回転軸７の外周面と貫通孔９ｂの間の環状の隙間を通って、粉砕容器６に落下する。
【００３６】
図３乃至５に示すように、中空部材１００には、サービス室１０内の液体窒素の液面高さＴが、予め定められた制御範囲Ｙ内にあるか否かを検知する、上限レベルセンサ１１及び下限レベルセンサ１２と、サービス室１０に開口した液体窒素供給口１４が設けられている。これらの機器の機能は、前述の通りである。サービス室１０内の液体窒素は、回転軸７の外周面と貫通孔９ｂの間の環状の隙間を通って、粉砕容器６の内部との間で自由に流動する。
【００３７】
中空部材１００の上にシール・ブロック１８が固定される。シール・ブロック１８は、ＰＴＦＥ含浸グラントパッキン２０１を挟んで中空部材１００に固定される。ＰＴＦＥ含浸グラントパッキン２０１は、回転軸７に取り付けられたラビリンスシール２００と対を成して、流体通路２０２を画成し、流体通路２０２はサービス室１０とシール・ブロック１８の開口１８ａの間に延在する。シール・ブロック１８の開口１８ａには、リングブロア２１が連結される（図１参照）。リングブロア２１は、前述のとおり、気化した液体窒素をサービス室１０から強制的に気引きし、サービス室１０内の減圧・排気を行う。シール・ブロック１８には、また、サービス室１０とシール・ブロック１８の外面の間に延在するリリーフ通路１８ｂが形成され、リリーフ通路１８ｂにはリリーフ・バルブ２２が連結される。
【００３８】
前述のように、シール・ブロック１８には、サービス室１０に連通する回転軸貫通孔１９が形成され、粉砕容器６の天井部９を貫通した回転軸７は、サービス室１０と回転軸貫通孔１９を貫通して、シール・ブロック１８の外部に延在する（図２参照）。また、粉砕容器６とサービス室１０で気化した液体窒素が回転軸貫通孔１９から外部に流出しないように、回転軸７の外周面とシール・ブロック１８の間には、軸封部材２０が介装されている。
【００３９】
以上の説明から明らかなように、本発明の微粉末の製造装置によれば、被粉砕原料の粉砕処理中、液面制御装置が液化不活性ガスを自動的に補充するから、一旦、被粉砕原料等を仕込んでしまえば、長時間にわたる粉砕処理の場合にもその完了まで作業者の手を煩わせることはない。よって、均一の品質の粉砕物を量産することができる。
【実施例２】
【００４０】
実施例１では、液体窒素等の液化不活性ガス中で、粉砕媒体としてのジルコニアビーズやドライアイスビーズを被粉砕原料と共に撹拌することにより、被粉砕原料の粉砕処理を行ったが、本実施例では、液体窒素を使用することなく、粉砕媒体としてのドライアイスビーズと被粉砕物（粉体）のみをビーズミルで強制撹拌し、被粉砕物（粉体）を微粉化するドライアイスミルを提案する。ドライアイスは常温で昇華するから、被粉砕物を汚染しない。また、ドライアイスは昇華するから、粉砕媒体に付着する等して、回収率が低下することはない。更に、ドライアイスは冷媒であるから、粉砕時の発熱を抑制することができる。そして、液体窒素等の液体を使用しないから、縦型の乾式粉砕機によっても、横型の乾式粉砕機によっても、粉砕することができる。更に、必要に応じて、ブロワやバグフィルタを使用することにより、連続式ドライアイスミルを提供することができる。しかし、ドライアイスビーズは比較的粉砕力が弱いので、自動充填装置が必要になる。ドライアイスビーズは、自動充填されるまで、液体窒素中で保管しておくのが好ましい。ドライアイスビーズの自動充填時にドライアイスビーズを適当量の液体窒素と共に充填することにすれば、液体窒素の冷却能によって、ドライアイスミルによる粉砕時の発熱をより効果的に低下させ、ドライアイスビーズの形状をより長く保持することもできる。
【産業上の利用可能性】
【００４１】
本発明の微粉末の製造装置は、医薬品、化粧品、塗料、複写機、太陽電池、二次電池、記録媒体等の種々の分野の製品に使用される種々の原材料を製造することができる。
【符号の説明】
【００４２】
１    微粉末の製造装置
２    縦型ビーズミル
３    液面制御装置
４    減圧・排気装置
５    回収装置
【図１】
2014144410.tif 000003
【図２】
2014144410.tif 000004
【図３】
2014144410.tif 000005
【図４】
2014144410.tif 000006
【図５】
2014144410.tif 000007
【手続補正書】
【提出日】平成25年1月29日(2013.1.29)
【手続補正１】
【補正対象書類名】図面
【補正対象項目名】図１
【補正方法】変更
【補正の内容】
【図１】
2014144410.tif 000008